Cutting plate and method and compression mold for producing green body of cutting plateThe present invention is related to a method of producing a cutting plate made of hard metal, in particular of sintered carbide, by multi-axial pressing a powder mixture of a hard metal component anda binder to form a green body (10), followed by sintering the green body, which after pressing comprises two substantially parallel main surfaces (1a, 1b) and a peripheral edge surface (2, 3a, 3b) extending between the main surfaces at the periphery thereof and connecting the same, which main surfaces include depressions (4a, b; 5a, b) extending at least partly to the edge surface such that cutting edges (6a, 6b) are formed at the intersection of the bottom of said depressions and at least a part (3a, 3b) of said edge surface wherein the powder mixture is supplied to a compression mold comprising a cavity which is defined by side punches moveable along at least a first direction for forming said edge surfaces and at least one heading punch moveable substantially perpendicular to the firstdirection for compacting the powder mixture to form a cutting plate green body, wherein a heading tool is used which is moveable perpendicular to and towards said main surfaces, characterized in thatthe heading tool comprises two parts, one of which is a main punch (23, a, b) and the other being an independently moveable form punch (24a, b), wherein in a first pressing step the form punch (24a, b) is moved towards the powder mixture to form a preliminarily compressed portion of the green body adjacent the edge surface (3) and including an area designated to become an area of a minimal final thickness of the green body, while in a second step the main punch (23a, b) and the form punch (24a, b) are both moved towards their final position to provide the green body with its final dimensions of the parallel main surfaces (1a, 1b) including the depressions (4a, b, 5a, b). The invention further discloses a corresponding compression tool and a cutting plate.A method for producing cutting plates made of hard metal, in particular cemented carbide, by: multiaxially pressing a powder mixture of a hard metal component and a binder to form a green body (10) and then sintering the green body, the green body after pressing comprising two substantially parallel main surfaces (1a, 1b) and a peripheral edge surface (2, 3a, 3b) at the main surfacesbetween and connecting the main surfaces, a periphery of the surface extends, the main surfaces comprising a recess (4a, 4 b; 5a, 5b) extending at least partly to the edge surface, such that a cutting edge (6a, 6b) is formed at the intersection of the bottom of the recess and at least a part (3a, 3b) of the edge surface, wherein the powder mixture is supplied to a die comprising a die cavity, which die is provided with a die cavitythe cavity being defined by a side punch movable in at least a first direction to form said edge surface and at least one upsetting punch movable substantially perpendicular to said first direction to compact said powder mixture to form a green cutting plate, wherein an upsetting tool movable perpendicular to and towards said main surface is used, characterized in that said upsetting tool comprises two parts, one of which is a main punch (23a, 23b) and the other is an independently movable forming punch (24a, 24b), wherein in a first pressing step said forming punch (24a, 24b) is moved towards said powder mixture to form a pressed portion of said green body adjacent to said edge surface (3) and comprising a region designated to be the region of said preliminary green body having the smallest final thickness, and in a second step both the main punch (23a, 23b) and the forming punch (24a, 24b) are moved towards their final positions to provide the green body with the final dimensions of the green body including the parallel main surfaces (1a, 1b) of the depressions (4a, 4b, 5a, 5 b).
절삭 플레이트와, 절삭 플레이트의 그린 바디를 제조하기 위한 방법 및 압축 몰드 본 발명은 그린 바디 (10) 를 형성하기 위하여 경질 금속 성분 및 바인더의 분말 혼합물을 다축 프레싱함으로써, 이어서 상기 그린 바디를 소결함으로써, 경질 금속, 특히 소결 탄화물로 제조된 절삭 플레이트의 제조 방법에 관한 것으로서, 상기 그린 바디는, 프레싱 후에, 2 개의 실질적으로 평행한 메인 표면들 (1a, 1b) 및 그 주변부에서 상기 메인 표면들 사이에서 연장되고 이들을 연결하는 주변 에지 표면 (3, 3a, 3b) 을 포함하고, 상기 메인 표면들은 함몰부들 (4a, 4b) 을 포함하고, 상기 함몰부들은 절삭 에지들 (6a, 6b) 이 상기 함몰부들의 바닥과 상기 에지 표면의 적어도 일부 (3a, 3b) 의 교차점에서 형성되도록 상기 에지 표면으로 적어도 부분적으로 연장되고, 상기 분말 혼합물은 상기 에지 표면들을 형성하기 위해 적어도 제 1 방향을 따라서 이동 가능한 사이드 펀치들과, 절삭 플레이트 그린 바디를 형성하도록 상기 분말 혼합물을 컴팩트화하기 위해 상기 제 1 방향에 실질적으로 수직으로 이동 가능한 적어도 하나의 헤딩 펀치에 의해서 규정되는 캐비피를 포함하는 압축 몰드에 공급되고, 상기 메인 표면들에 수직으로 그리고 상기 메인 표면들을 향하여 이동 가능한 헤딩 공구가 사용되고, 상기 헤딩 공구는 2 개의 부분들을 포함하고, 상기 부분들 중 하나는 메인 펀치 (23a, 23b) 이고, 그리고 상기 부분들 중 다른 하나는 독립적으로 이동 가능한 성형 펀치 (24a, 24b) 이고, 제 1 프레싱 단계에서, 상기 성형 펀치 (24a, 24b) 는 상기 에지 표면 (3) 에 인접하고 상기 그린 바디의 최소 최종 두께의 영역이 되도록 설계되는 영역을 포함하는 상기 그린 바디의 예비 압축 부분을 형성하도록 상기 분말 혼합물을 향하여 이동되는 반면에, 제 2 단계에서, 상기 메인 펀치 (23a, 23b) 및 상기 성형 펀치 (24a, 24b) 는 둘 다 상기 그린 바디에 상기 함몰부들 (4a, 4b, 5a, 5b) 을 포함하는 평행한 메인 표면들 (1a, 1b) 의 최종 치수들을 제공하도록 이들의 최종 위치를 향하여 이동되는 것을 특징으로 한다. 본 발명은 대응하는 압축 공구 및 절삭 플레이트를 추가로 개시한다.그린 바디 (10) 를 형성하기 위하여 경질 금속 성분 및 바인더의 분말 혼합물을 다축 프레싱함으로써, 이어서 상기 그린 바디를 소결함으로써, 경질 금속, 특히 소결 탄화물로 제조된 절삭 플레이트의 제조 방법으로서, 상기 그린 바디는, 프레싱 후에, 2 개의 실질적으로 평행한 메인 표면들 (1a, 1b) 및 그 주변부에서 상기 메인 표면들 사이에서 연장되고 이들을 연결하는 주변 에지 표면 (3, 3a, 3b) 을 포함하고, 상기 메인 표면들은 함몰부들 (4a, 4b) 을 포함하고, 상기 함몰부들은 절삭 에지들 (6a, 6b) 이 상기 함몰부들의 바닥과 상기 에지 표면의 적어도 일부 (3a, 3b) 의 교차점에서 형성되도록 상기 에지 표면으로 적어도 부분적으로 연장되고, 상기 분말 혼합물은 상기 에지 표면들을 형성하기 위해 적어도 제 1 방향을 따라서 이동 가능한 사이드 펀치들과, 절삭 플레이트 그린 바디를 형성하도록 상기 분말 혼합물을 컴팩트화하기 위해 상기 제 1 방향에 실질적으로 수직으로 이동 가능한 적어도 하나의 헤딩 펀치에 의해서 규정되는 캐비피를 포함하는 압축 몰드에 공급되고, 상기 메인 표면들에 수직으로 그리고 상기 메인 표면들을 향하여 이동 가능한 헤딩 공구가 사용되며, 상기 헤딩 공구는 2 개의 부분들을 포함하고, 상기 부분들 중 하나는 메인 펀치 (23a, 23b) 이고, 그리고 상기 부분들 중 다른 하나는 독립적으로 이동 가능한 성형 펀치 (24a, 24b) 이고, 제 1 프레싱 단계에서, 상기 성형 펀치 (24a, 24b) 는 상기 에지 표면 (3) 에 인접하고 상기 그린 바디의 최소 최종 두께의 영역이 되도록 설계되는 영역을 포함하는 상기 그린 바디의 예비 압축 부분을 형성하도록 상기 분말 혼합물을 향하여 이동되는 반면에, 제 2 단계에서, 상기 메인 펀치 (23a, 23b) 및 상기 성형 펀치 (24a, 24b) 는 둘 다 상기 그린 바디에 상기 함몰부들 (4a, 4b, 5a, 5b) 을 포함하는 평행한 메인 표면들 (1a, 1b) 의 최종 치수들을 제공하도록 이들의 최종 위치를 향하여 이동되는 것을 특징으로 하는, 절삭 플레이트의 제조 방법.